(57)【要約】【課題】コンクリート躯体の構造上の影響を抑えて測定試料を採取し、かつ分析値の意味が明確な全塩化物イオン量の計測により、全塩分量（ｋｇ／ｍ３）を簡易・ローコストで測定する方法を提供する。【解決手段】硬化コンクリートを、吸引装置と当該吸引装置により吸引された削孔粉が収納される気密な集塵容器とを備えたドリルハンマー１により削孔し、削孔により生じた削孔粉を気密状態で採取する第１の手順と、当該削孔粉を試料として吸光光度法により硬化コンクリート中に含まれる全塩分量を測定する第２の手順とからなる。【選択図】図１
2005037146.tif 000002
【特許請求の範囲】
【請求項１】
硬化コンクリートをドリルハンマーにより削孔し、削孔により生じた削孔粉を採取する第１の手順と、当該削孔粉を試料として吸光光度法により前記硬化コンクリート中に含まれる塩分量を測定する第２の手順とからなる、
ことを特徴とする硬化コンクリート調査方法。
【請求項２】
第１の手順では、吸引装置と、当該吸引装置により吸引された前記削孔粉が収納される気密な集塵容器とを備えた前記ドリルハンマーにより、前記削孔粉が気密状態で採取される、請求項１記載の硬化コンクリート調査方法。
【請求項３】
第２の手順では、前記吸光光度法により前記硬化コンクリート中に含まれる全塩分量が測定される、請求項１又は２記載の硬化コンクリート調査法。
【発明の詳細な説明】
【０００１】
【発明の属する技術分野】
本発明は、土木・建築等における鉄筋腐食の判定のための、硬化コンクリート中に含まれる塩分量測定方法、及び測定に先立つ試料採取方法、からなる硬化コンクリート調査方法に関する。
【０００２】
【従来の技術】
硬化コンクリート中の塩分量（ｋｇ／ｍ３）を測定する方法としては、日本コンクリート工学協会（ＪＣＩ）に準拠した塩分量分析法（ＪＣＩ−ＳＣ４）があり、ＪＣＩ−ＳＣ８に従って採取したコンクリートコアを切断、粉砕し、ＪＩＳＺ８８０１（標準ふるい）の１４９μｍを全通させるように粉砕したものに硝酸溶液（２Ｎ）を加え、溶液のｐＨを３以下とし、加熱煮沸して全塩分を溶解させ、この溶液に塩化物イオン選択性電極を用いて電位差滴定法によって定量することが一般的である。
【０００３】
しかし、コンクリートコアを採取する場合、コアの直径が約１００ｍｍと大きく、断面欠損が大きいため、コンクリート躯体の構造に与える被害が大きく、また補修も大掛かりになるという問題がある。また、コア抜き作業において、多量の水を要するので、その際に硬化コンクリートに含まれる塩分が流出してしまい、正確な塩分量を測定できない虞もある。
【０００４】
これら問題に対し、従来、コンクリートコアを採取する方法に替えて、携帯型ドリルハンマーによって水を使用することなく乾式で削孔し、この削孔の際に生じた削孔粉を分析試料として、電極電流法により可溶性塩化物イオン量を測定し、硬化コンクリート中に含まれる可溶性塩分量を測定する方法が提案されている（例えば、非特許文献１参照）。
【非特許文献１】湯浅昇、他２名、「ドリル削孔粉を用いたコンクリート中の塩化物イオン量の現場試験方法の提案」、１９９９年７月、日本コンクリート工学協会、コンクリート工学年次論文集、第２１巻、第２号、Ｐ．１３０２−１３０８
【０００５】
【発明が解決しようとする課題】
しかしながら、塩分量の測定方法として電位差滴定法による場合、測定精度は高いが、現場作業に時間を要し、分析操作が煩雑であり、試験費用がかかるという問題点がある。
【０００６】
一方、削孔粉を用いて電極電流法により塩分量を測定する方法では、コンクリート躯体の構造に与える影響が少ないが、専用の測定器を用意する必要があり、試験コストが高くなる。また、この方法では、可溶性塩化物イオン量を測定して硬化コンクリート中に含まれる可溶性塩分量を測定するが、この可溶性塩化物イオン量の測定には、可溶性塩化物イオン以外にもセメント水和物として固定されている塩化物イオンが抽出されてしまう場合もあり、分析値の意味が不明確になってしまうという虞もある。
【０００７】
そこで、本発明の主たる課題は、コンクリート躯体の構造上の影響を抑えて測定試料を採取し、かつ分析値の意味が明確な全塩化物イオン量の計測により、全塩分量（ｋｇ／ｍ３）を簡易・ローコストで測定する、硬化コンクリート調査法を提供することにある。
【０００８】
【課題を解決するための手段】
上記課題を解決した本発明は、次のとおりである。
＜請求項１記載の発明＞
請求項１記載の発明は、硬化コンクリートをドリルハンマーにより削孔し、削孔により生じた削孔粉を採取する第１の手順と、当該削孔粉を試料として吸光光度法により前記硬化コンクリート中に含まれる塩分量を測定する第２の手順とからなる、ことを特徴とする硬化コンクリート調査方法である。
【０００９】
（作用効果）
第１の手順において、硬化コンクリートをドリルハンマーにより削孔した際に生じる削孔粉を分析試料としているので、コンクリート躯体をコア抜きすることがないため、コンクリート躯体の構造上の影響を最小限に抑えることができ、採取後の補修も容易である。第２に、一般的なドリルハンマーを用いることにより、コア抜きのための大掛かりなコアドリルやカッター機を必要としないため、試験設備及び試験費用は安価である。第３に、試料採取作業において、水を必要とすることなく乾式で採取することが可能なため、正確な塩分量（ｋｇ／ｍ３）を測定することができる。第４に、コア抜きでは直径１００ｍｍのコアを採取しなければならないので、鉄筋近傍の試料を採取することが非常に困難であるが、ドリルハンマーによる削孔では、鉄筋近傍の試料を容易に採取することができるため、より精度の高い鉄筋腐食の判定を行うことができる。第５に、吸引装置のスイッチの入切操作により、表面に化粧タイル等の仕上げがなされている硬化コンクリートの構造体でも、仕上げ部分を除いた躯体部分のみの削孔粉を選択的に採取することが可能である。
【００１０】
また、第２の手順においては、市販の吸光光度法を用いた比較的安価な機器を採用しているため、電位差滴定法等よりも試験時間が短く、簡易な分析操作で、試験費用が安価であると共に、しかも電位差滴定法と略同じ測定精度を得ることができる。
【００１１】
ここで、吸光光度法の原理を簡単に説明しておく。試料に発色剤等の試薬を加え、適切な条件で目的物質と化学反応させると発色し、その呈色の強さは、目的物質の濃度に比例する。そして、呈色の余色の光（単色光）がセルの呈色液を通った場合、光が吸収される度合（吸光度）は、目的物質の濃度に比例するため、吸光度を測定すれば目的物質の濃度を算出できる、というものである。なお、この吸光度を測定する計器が吸光分光光度計である。
【００１２】
さらに詳しくは、試料と呈色液との反応によって、呈色化合物溶液に光（可視領域を中心に約３５０〜８００ｎｍ）を当て、分子起動電子の励起に基づく呈色化学種の吸収を、その吸収極大波長で測定し、その強度から定量分析を行うものである。Ｌａｍｂｅｒｔ−Ｂｅｅｒの法則により、強さｌｏの単色光が濃度ｃ、長さＬの液層を通過した後、ｌｔに減光したとすると、次式が成り立つ。
ｌｔ  ／  ｌｏ＝１０−ε・ｃ・Ｌ＝ｔ    …（１）
ε：吸光係数
ｔ：透過度
（１）式の透過度ｔの逆数の対数を取ると、
ｌｏｇ（１／ｔ）＝  ε・ｃ・Ｌ＝Ｅ  …（２）
Ｅ：吸光度
と展開でき、この吸光度Ｅを測定することにより、吸光係数（ε）既知の溶液中の濃度ｃが求められる。
【００１３】
＜請求項２記載の発明＞
請求項２記載の発明は、第１の手順では、吸引装置と、当該吸引装置により吸引された前記削孔粉が収納される気密な集塵容器とを備えた前記ドリルハンマーにより、前記削孔粉が気密状態で採取される、請求項１記載の硬化コンクリート調査方法である。
【００１４】
（作用効果）
第１の手順では、吸引装置と、当該吸引装置により吸引された前記削孔粉が収納される気密な集塵容器とを備えたドリルハンマーにより、硬化コンクリートを削孔するので、採取された削孔粉と大気との接触を最小限に抑えることができる。したがって、測定対象となるコンクリート構造体が海岸付近等に存在する場合でも、試料採取作業の際に、風によって運ばれた海塩粒子等が測定試料に付着することが少なく、海塩粒子等の塩化物まで含めて測定してしまう虞がないので、精度のより高い測定を行うことが可能である。同様に、集塵容器内が気密であることにより、採取した削孔粉が風により飛ばされることがない。
【００１５】
第２に、集塵容器内が気密であることにより、ドリルハンマーを垂直方向に向けても、採取した削孔粉がこぼれ落ちることがないため、方向性や採取対象面に限定がなく、硬化コンクリートのあらゆる方向・面でも採取可能である。
【００１６】
第３に、ドリルハンマーと集塵容器が連設されている場合、ドリルハンマーを操作作業員一人で削孔及び採取作業を行うことが可能である。
【００１７】
＜請求項３記載の発明＞
請求項３記載の発明は、第２の手順では、前記吸光光度法により前記硬化コンクリート中に含まれる全塩分量が測定される、請求項１又は２記載の硬化コンクリート調査法である。
【００１８】
（作用効果）
第２の手順において、可溶性塩分量（ｋｇ／ｍ３）ではなく全塩分量（ｋｇ／ｍ３）を測定するので、可溶性塩分量を求めることに比して、簡易でかつ試験コストを抑えることができ、かつ分析値の意味も明確である。
【００１９】
また、可溶性塩分量を求める場合に、試料を５０℃に温め、５０度の温水を加えて保温し、３０分浸透させて可溶性塩分を抽出する必要があるが、全塩分量を測定するため、このような手順を踏む必要がなく、試験時間が短縮できる。
【００２０】
【発明の実施の形態】
以下、本発明の実施の形態を一実施例に基づいて説明する。
＜第１の手順について＞
第１の手順について図１乃至図３に基づいて説明する。なお、図１（１）は、本発明に係る試料採取方法で用いられる、集塵器付きドリルハンマーの正面図を示しており、図１（２）は集塵容器付きドリルハンマーのうちの集塵器の正面断面図を示している。
【００２１】
集塵容器付きドリルハンマー１は、ドリルハンマー本体２、集塵容器３、ドリルビット４、吸引ホース５、連結具６、及び排気ホース７を備えている。
【００２２】
ドリルハンマー本体２には、図示しないコンプレッサーや吸引ファン等の吸引装置が内蔵されている。また、ドリルハンマー本体２のドリルビット４の直径は約２０ｍｍ程度であり、ドリルビット４の内部には、削孔した際に生じる削孔粉を吸引し、連結具８を介して後述する吸引ホース５内に流入させるための吸引孔（図示せず）が、ドリルビット４の先端から連結具８にかけて連通するように穿設されている。このドリルハンマー本体２は、図示しない電源にプラグ１０を差し込み、内蔵した電動モーターを駆動させて、チャック部９に保持したドリルビット４を回転、打撃駆動することにより、硬化コンクリートに対して削孔を行うと共に、削孔の際に生じた削孔粉を吸引装置により吸引し、採取できるような構成となっている。
【００２３】
ドリルハンマー本体２には、内部に吸引装置連結口１５を有する連結具６による螺着等により集塵容器３が連設されており、この集塵容器３は、ケーシング１１、試料容器１２及び蓋体２０を備えている。
【００２４】
集塵容器３のケーシング１１は、円筒状の胴部１８とそれに続く漏斗状の肩部１７及び口頸部１６からなっており、透明プラスチック等の合成樹脂材により一体成形されている。このケーシング１１の口頸部１６には、同一断面形状を有し、この口頸部１６を被覆し得る着脱可能な試料容器１２が嵌合されている。また、ケーシング１１の胴部１８と蓋体２０とは、胴部１８の端縁と蓋体２０の周壁部２３の端縁において、螺合若しくは嵌合等により着脱自在に連接されており、蓋体２０の装着時には、ケーシング１１や試料容器１２内部は気密状態になっている。
【００２５】
集塵容器３の蓋体２０は、円柱状の蓋部２１と、この蓋部２１の外周を取り巻き、植込みボルトなどにより蓋部２１に螺着された、リング状のグリップ部２２と、蓋部２１を被覆するように嵌合された周壁部２３を備えている。蓋体２０の周壁部２３には、吸引ホース５と同一断面を有しこの吸引ホース５を連結させる吸引ホース連結口１３と、ドリルハンマー本体２の吸引装置とケーシング１１内部とを連通させるための吸引装置連結口１５と、後述する第１の周壁口２６及び第２の周壁口２７が形成されている。
【００２６】
蓋体２０の蓋部２１は、周壁部２３の内周に摺動しながら回動可能に構成されている。この蓋部２１は、一端をノズル１４と連接し、かつ蓋部２１の回動により、他端を周壁部２３に形成された吸引装置連結口１５若しくは第２の周壁口（排気ホース連結口）２７と連通可能なエルボ管状の孔２４を有している。同様に、蓋部２１の回動により、一端を周壁部２３に形成された第１の周壁口２６と連接し、他端を第２の周壁口（排気ホース連結口）２７若しくは吸引装置連結口１５と連通可能な直管状の孔２５を蓋部２１は有している。
【００２７】
次に、図２及び図３に基づいて、本発明に関わる集塵容器付きドリルハンマーの動作について説明する。なお、図２（１）は、採取時の蓋体２０の上面を見た図であり、図３（１）は、その際の外気（空気）の流れを説明するための図である。また、図２（２）は、掃除時の蓋体２０の上面を見た図であり、図３（２）その際の外気（空気）の流れを説明するための図である。また、図３（１），（２）中の矢印は外気（空気）の流通方向を示している。
【００２８】
蓋体２０のグリップ部２２の上面には、採取モードと掃除モードのしるしが蓋体２０の円中心を中心として１２０度の間隔で刻印されており、グリップ部２２を矢印Ｘ方向に回動させると、蓋部２１も連動して回動し、採取モードから掃除モードに切り替わるようになっている。なお、掃除モードから採取モードの切り替えについては、当然のことながら逆方向に回動させればよい。
【００２９】
採取モードでは、蓋部２１に形成されたエルボ管状の孔２４は、一端をノズル１４と連接され、他端を吸引装置連結口１５に連接された状態となっている。また、蓋部２１に形成された直管状の孔２５は、一端を第１の周壁口２６と連接され、他端を第２の周壁口（排気ホース連結口）２７と連接された状態になっている。この状態では、ドリルハンマーに内蔵されたコンプレッサーや吸引ファン等の吸引装置によりケーシング１１内が負圧になるため、それに伴って、外気と共に削孔粉がドリルビット４の先端から吸引され、ドリルビット４内部に穿設された吸引孔内に流入し、連結具８、吸引ホース５、吸引ホース連結口１３を介して、ケーシング１１内部に外気と削孔粉が流入する。この際、削孔粉は自重によりケーシング１１内部や試料容器１２内部に留まり、外気のみがノズル１４、エルボ管状の孔２４、吸引装置連結口１５を介して吸引され、吸引された外気は、排気ホース７から第２の周壁口（排気ホース連結口）２７、直管状の孔２５内を流通し、第１の周壁口２６から排出される。ここで、所望の量の削孔粉を採取したら、吸引装置等の動作を止め、試料容器１２内に削孔粉を溜めた状態で、試料容器１２をケーシング１１から外し、削孔粉を採取する。
【００３０】
上記の採取では、ケーシング１１や試料容器１２内部は気密状態になっていることにより、大気に開放された凹状の容器や皿等による試料採取に比べて、採取された削孔粉と大気との接触を最小限に抑えることができるので、測定対象となるコンクリート構造体が海岸付近等に存在する場合でも、試料採取作業の際に、風によって運ばれた海塩粒子等が測定試料に付着することが少なく、海塩粒子等の塩化物まで含めて測定してしまう虞がないので、精度のより高い測定を行うことが可能である。第２に、ケーシング１１や試料容器１２内部が気密であることにより、ドリルハンマー本体２を垂直方向に向けても、採取した削孔粉がこぼれ落ちることがないため、方向性や採取対象面に限定がなく、硬化コンクリートのあらゆる方向・面でも採取可能である。第３に、ドリルハンマー本体２と集塵容器３が連結具６を介して連設されているため、ドリルハンマーを操作作業員一人で削孔及び採取作業を行うことが可能である。
【００３１】
掃除モードでは、蓋部２１に形成されたエルボ管状の孔２４は、一端をノズル１４と連接され、他端を第２の周壁口（排気ホース連結口）２７に連接された状態となっている。また、蓋部２１に形成された直管状の孔２５は、一端を第１の周壁口２６と連接され、他端を吸引装置連結口１５と連接された状態になっている。この状態では、ドリルハンマーに内蔵されたコンプレッサーや吸引ファン等の吸引装置により、第１の周壁口２６から外気のみが吸引され、直管状の孔２５及び吸引装置連結口１５内に外気が流入する。そして、吸引された外気は、排気ホース７、第２の周壁口（排気ホース連結口）２７、エルボ管状の孔２４、ノズル１４内を流通し、ケーシング１１内部に外気が流入する。この際、試料容器１２をケーシング１１から外しておくと、肩部１７や口頸部１６内部に付着した試料を外部に飛ばすことができ、内部の掃除がなされることになる。試料の採取は、複数回行われることから、一回ごとの掃除が簡易なほど、採取時間の短縮化に繋がるので、この掃除モードがあることにより、試験時間全体の短縮化に効果がある。なお、この掃除モードによる掃除に加えて、ケーシング１１を蓋体２０から外し、ケーシング１１内部に付着した試料をウェス等により確実に拭き取ることが好ましい。
【００３２】
＜第２の手順について＞
まず、測定試料の取扱いについてであるが、まず、第１の手順で採取した約１０ｇ程の削孔粉を乳鉢に入れ、粉砕する（この間は約５分間）。次に、この粉砕された試料のうち細かく砕かれた部分（粒径約１４９μｍ未満）を、電子はかりや天秤等の計測機器（図示せず）により２ｇ計りとり、これを加熱分解瓶（図示せず）に投入する。この加熱分解瓶に、硝酸溶液（２Ｎ）１０ｍｇを瓶の縁から加える。そして、サーモヒーター等の加熱装置（図示せず）により１４８℃の温度で、約１５分間加熱して試料を溶解させ、全塩分を溶出させる。全塩分を溶出させた溶液をメスフラスコ（図示せず）に移し、蒸留水を加えて１００ｍｌにする。そして、漏斗（図示せず）と、ろ紙５種（５Ｃ，１５０ｍｍ）を用いてビーカー（図示せず）に６０〜８０ｍｌ溜まるまでろ過する。この溜まった溶液を、吸光度測定の前処理（発色処理）のための塩化物測定用試薬としてチオシアン酸水銀（ＩＩ）（Ｈｇ（ＳＣＮ）２）を含む呈色液が入った吸収セル４１内に入れ、蓋を閉める。
【００３３】
その後、この呈色化合物溶液を、図２に示した市販の吸光光度法を用いた吸光分光光度計４０の挿入口４２に挿入する。そして操作パネル４４の操作ボタンで操作して測定を行うと、測定結果は、硬化コンクリートに含まれる全塩分量（ｋｇ／ｍ３）としてモニター４３上に表示される。
【００３４】
ここで、吸光光度法を用いた吸光分光光度計を用いるメリットについてであるが、第１に、電位差滴定法との比較において、試験設備が小さいため持ち運びが楽であり、また試験時間や試験費用が安価であることである。
【００３５】
第２に、電極電流法との比較では、電極電流法に用いられる測定機器は、もともと生コンクリートの塩分測定に用いられるもの（例えば、ソルターＣ−６型、吉川産業）であるため、可溶性塩分量（ｋｇ／ｍ３）のみしか測定できないのに対して、吸光光度法では、全塩分量（ｋｇ／ｍ３）を測定することができることである。前述したように、可溶性塩化物イオン量の測定には、分析操作が煩雑で熟練を要し、かつ可溶性塩化物イオン以外にもセメント水和物として固定されている塩化物イオンが抽出されてしまう場合もあり、分析値の意味が不明確になってしまうという虞がある。しかし、吸光光度法では、可溶性塩分量（ｋｇ／ｍ３）ではなく全塩分量（ｋｇ／ｍ３）を測定することができるので、可溶性塩分量を求めることに比して、簡易でかつ試験コストを抑えることができ、かつ分析値の意味も明確である。
【００３６】
第３に、可溶性塩分量を求める場合に、試料を５０℃に温め、５０度の温水を加えて保温し、３０分浸透させて可溶性塩分を抽出する必要があるが、全塩分量（ｋｇ／ｍ３）を測定するため、このような手順を踏む必要がなく、試験時間が短縮できることである。
【００３７】
【実施例】
以下に、本発明に関わる一実施例と、試料を削孔粉とし全塩分量（ｋｇ／ｍ３）を電位差滴定法により求めた従来例との比較を行った。
【００３８】
実施例の硬化コンクリートの削孔については、集塵ユニット付きのハンマードリル（Ｂｏｓｃｈ  Ｔｙｐｅ  ＧＡＨ  ５００  ＤＳＲ，ｐｒｏｃｅｑ社）を用いた。このハンマードリルのドリルの刃はφ２０ｍｍとした。従来例では、ＪＣＩ−ＳＣ８に従い直径１００ｍｍのコンクリートコア採取を行った。
【００３９】
また、実施例及び従来例ともに、試料採取は、構造物の地表面若しくは海面から１．０〜１．５ｍの高さで行った。なお、ドリル削孔の位置については、コア抜き箇所と高さが同じで、コア抜き箇所から左右どちらかに２０ｃｍ以内の距離で行った。また、実施例のドリル削孔による試料は、コンクリート表面から深さ方向に４０ｍｍまでは１０ｍｍピッチで、４０ｍｍ以深では、２０ｍｍピッチで採取した。
【００４０】
実施例においては、前述のように、採取された削孔粉を乳鉢に入れ、粉砕した（この間は約５分間）。次に、この粉砕された試料のうち細かく砕かれた部分（粒径約１４９μｍ未満）を、電子はかりや天秤等の計測機器により２ｇ計りとり、これを加熱分解瓶に投入した。この加熱分解瓶に、硝酸溶液（２Ｎ）１０ｍｇを瓶の縁から加えた。そして、サーモヒーター等の加熱装置により１４８℃の温度で、約１５分間加熱して試料を溶解させ、全塩分を溶出させ、この全塩分を溶出させた溶液をメスフラスコに移し、蒸留水を加えて１００ｍｌにした。そして、漏斗と、ろ紙５種（５Ｃ，１５０ｍｍ）を用いてビーカーに６０〜８０ｍｌ溜まるまでろ過した。この溜まった溶液を、吸光光度法を用いた市販の水質測定に用いられる吸光分光光度計（ＬＡＳＡ  ３０，ＤＲ．ＬＡＮＧＥ社）付属の、呈色液としてチオシアン酸水銀（ＩＩ）が入った吸収セルに入れ、吸収セルを吸光分光光度計の挿入孔に挿入し、この呈色化合物溶液の吸光度を測定することにより、全塩分量（ｋｇ／ｍ３）を求めた。なお予め、空試験として、チオシアン酸水銀（ＩＩ）が入った別の吸収セルに１０ｐｐｍ程度の塩分を入れたものを、測定器に挿入して吸光度を測っておき、試料液の吸光度を補正した。測定試料の取扱い等その他については、ＪＣＩ−ＳＣ４に従った。
表１に、吸光分光光度計（ＬＡＳＡ  ３０，ＤＲ．ＬＡＮＧＥ社）の仕様の一部を示す。
【００４１】
【表１】
2005037146.tif 000003
【００４２】
従来例では、日本コンクリート工学協会（ＪＣＩ）に準拠した塩分量分析法（ＪＣＩ−ＳＣ４）に従って、採取したコンクリートコアを切断、粉砕し、ＪＩＳＺ８８０１（標準ふるい）の１４９μｍを全通させるように粉砕したものに硝酸溶液（２Ｎ）を加え、溶液のｐＨを３以下とし、加熱煮沸して全塩分を溶解させ、この溶液に塩化物イオン選択性電極を用いて電位差的定法により全塩分量（ｋｇ／ｍ３）を求めた。
表２に、実施例と従来例とにより、調査した箇所を示す。
【００４３】
【表２】
2005037146.tif 000004
【００４４】
図５乃至１１には、試料採取した箇所ごとに、実施例と従来例との全塩分量（ｋｇ／ｍ３）の比較を示した。
【００４５】
結果としては、吸光光度法を用いた実施例と、電位差的定法による従来例との測定された全塩分量（ｋｇ／ｍ３）比較において、図１１に示すように、かなり高い相関が得られた。
【００４６】
また、削孔粉を採取してから、測定結果が出るまでの時間は、１試料当たり約２０〜３０分であり、電位差的定法では１時間〜数時間かかることに比して、試験時間が大幅に短かった。
【００４７】
従って、実施例からの考察では、本発明によれば、測定精度が高い上に、試験時間も短縮化できる、といえる。
【００４８】
【発明の効果】
以上のとおり、本発明によれば、コンクリート躯体の構造上の影響を抑えて測定試料を採取し、かつ分析値の意味が明確な全塩化物イオン量の計測により、全塩分量（ｋｇ／ｍ３）を簡易・ローコストで測定できる等の利点がもたらされる。
【図面の簡単な説明】
【図１】第１の手順で用いられる集塵容器付きドリルハンマーの一実施例の正面図及び集塵容器の正面断面図を示すものである。
【図２】採取モード及び掃除モードを説明するための集塵容器の蓋体の上面図である。
【図３】採取モード及び掃除モード時の外気の流れを説明するための図である。
【図４】第２の手順で用いられる吸光分光光度計の一実施例を示す斜視図である。
【図５】実施例１及び従来例１との全塩分量（ｋｇ／ｍ３）比較データを示すグラフである。
【図６】実施例２及び従来例２との全塩分量（ｋｇ／ｍ３）比較データを示すグラフである。
【図７】実施例３及び従来例３との全塩分量（ｋｇ／ｍ３）比較データを示すグラフである。
【図８】実施例４及び従来例４との全塩分量（ｋｇ／ｍ３）比較データを示すグラフである。
【図９】実施例５及び従来例５との全塩分量（ｋｇ／ｍ３）比較データを示すグラフである。
【図１０】実施例６及び従来例６との全塩分量（ｋｇ／ｍ３）比較データを示すグラフである。
【図１１】実施例と従来例における全塩分量（ｋｇ／ｍ３）の相関比較を示すグラフである。
【符号の説明】
１…集塵容器付きドリルハンマー、２…ドリルハンマー本体、３…集塵容器、４…ドリルビット、５…吸引ホース、６…連結具、７…排気ホース、８…連結具、９…チャック部、１０…プラグ、１１…ケーシング、１２…試料容器、１３…吸引ホース連結口、１４…ノズル、１５…吸引装置連結口、１６…口頸部、１７…肩部、１８…胴部、２０…蓋体、２１…蓋部、２２…グリップ部、２３…周壁部、２４…エルボ管状の孔、２５…直管状の孔、２６…第１の周壁口、２７…第２の周壁口（排気ホース連結口）、４０…吸光分光光度計、４１…吸収セル、４２…挿入口、４３…モニター、４４…操作パネル。
【図１】
2005037146.tif 000005
【図２】
2005037146.tif 000006
【図３】
2005037146.tif 000007
【図４】
2005037146.tif 000008
【図５】
2005037146.tif 000009
【図６】
2005037146.tif 000010
【図７】
2005037146.tif 000011
【図８】
2005037146.tif 000012
【図９】
2005037146.tif 000013
【図１０】
2005037146.tif 000014
【図１１】
2005037146.tif 000015